(57)【要約】【課題】  デザインの多様化により柔軟に対応でき簡単に製造できる複数色の装飾部品の製造方法、その装飾部品の製造方法によって製造された装飾部品、およびその装飾部品を備えた時計を提供すること。【解決手段】基板上にレジスト被膜を形成し、複数の電鋳部を形成する。これらの電鋳部上に再度レジスト被膜を形成し、複数色のうち選択した色に対応する電鋳部上のみに光を照射してレジスト被膜を劣化させる光劣化工程を行う。レジスト被膜を除去して電鋳部表面に電着塗装部を形成する電着塗装工程を行う。その後紫外線を照射して電着塗装部を硬化させる硬化工程を行う。光劣化工程から硬化工程までを複数回、複数色に関して行うことにより、基板上に複数色の目盛部品を形成する。一つの基板上に同じ工程を繰り返すことで複数色形成できるので、簡単に製造でき、デザインの多様化にも柔軟に対応できる。【選択図】 図２
2006037157.tif 000002
【特許請求の範囲】
【請求項１】
複数色で装飾される装飾部品の製造方法であって、
基材上に電鋳部用の電鋳レジスト被膜を形成する電鋳用レジスト形成工程と、
前記基材上の前記電鋳レジスト被膜を用いて前記電鋳部を形成する電鋳工程と、
前記電鋳工程で形成した前記電鋳部上にレジスト被膜を形成するレジスト被膜形成工程と、
前記複数色のうち第１の色のパターンに対応する前記電鋳部の部分に光を照射して劣化させる第１光劣化工程と、
前記レジスト被膜の劣化した部分を除去し、前記電鋳部表面を露出させる第１露出工程と、
前記第１露出工程で露出した前記電鋳部表面に前記第１の色を電着塗装して電着塗装部を形成する第１電着塗装工程と、
前記第１電着塗装工程で形成した前記電着塗装部に光を照射して硬化させる第１硬化工程と、
前記複数色のうち前記第１の色とは異なる他の色のパターンに対応する前記レジスト被膜部分に光を照射して劣化させる第２光劣化工程と、
前記レジスト被膜の劣化した部分を除去し、前記電鋳部表面を露出させる第２露出工程と、
前記第２露出工程で露出した前記電鋳部表面に前記他の色を電着塗装して電着塗装部を形成する第２電着塗装工程と、
前記第２電着塗装工程で形成した前記電着塗装部に光を照射して硬化させる第２硬化工程とを備え、
前記電鋳部表面に着色される色の数をＮとした場合、前記第２光劣化工程から前記第２硬化工程をＮ−１回行う
ことを特徴とする装飾部品の製造方法。
【請求項２】
請求項１に記載の装飾部品の製造方法において、
前記硬化工程と、この硬化工程の後段の光劣化工程とは同時に実施され、
光を照射して前記電着塗装部を硬化させると同時に、前記光により、後段の光劣化工程で選択した色のパターンに対応するレジスト被膜部分を劣化させる
ことを特徴とする装飾部品の製造方法。
【請求項３】
請求項１または請求項２に記載の装飾部品の製造方法において、
前記複数色のうち最後の色に関する第２光劣化工程では、前記基材全面に光照射を行う
ことを特徴とする装飾部品の製造方法。
【請求項４】
請求項１から請求項３のいずれかに記載の装飾部品の製造方法によって製造されたことを特徴とする装飾部品。
【請求項５】
請求項４に記載の装飾部品を備えたことを特徴とする時計。
【発明の詳細な説明】
【技術分野】
【０００１】
本発明は、装飾部品の製造方法、この装飾部品の製造方法によって製造された装飾部品、およびこの装飾部品を有する時計に関する。
【背景技術】
【０００２】
時計の文字板などに貼設される文字や数字、模様などの装飾部品としては、電鋳で製造されるものがある（例えば特許文献１）。電鋳で製造した装飾部品は、ある程度の厚みを有するため立体感ある装飾部品を作ることが可能となる。また、装飾部品を金属で形成することができるため、高級感を演出することもできる。
【０００３】
【特許文献１】特開平１０−２５５９１号公報（第３〜５頁）
【発明の開示】
【発明が解決しようとする課題】
【０００４】
ところで、近年の時計などの被装飾物におけるデザインの多様化に伴い、装飾部品についても、さらなるデザインの多様化が求められている。しかしながら、従来の電鋳製造方法による装飾部品では、単一色の装飾部品しか製造できず、多様なデザインに十分に対応できない場合がある。
複数色の装飾部品を製造する場合には、それぞれの色に応じた装飾部品を製造し、これらを被装飾物に別々に貼設する必要があり、手間がかかり、製造工程が煩雑となる。
【０００５】
本発明の目的は、デザインの多様化により柔軟に対応でき簡単に製造できる複数色の装飾部品の製造方法、この装飾部品の製造方法によって製造された装飾部品、およびこの装飾部品を備えた時計を提供することにある。
【課題を解決するための手段】
【０００６】
本発明の装飾部品の製造方法は、複数色で装飾される装飾部品の製造方法であって、基材上に電鋳部用の電鋳レジスト被膜を形成する電鋳用レジスト形成工程と、基材上の電鋳レジスト被膜を用いて電鋳部を形成する電鋳工程と、電鋳工程で形成した電鋳部上にレジスト被膜を形成するレジスト被膜形成工程と、複数色のうち第１の色のパターンに対応する電鋳部の部分に光を照射して劣化させる第１光劣化工程と、レジスト被膜の劣化した部分を除去し、電鋳部表面を露出させる第１露出工程と、第１露出工程で露出した電鋳部表面に第１の色を電着塗装して電着塗装部を形成する第１電着塗装工程と、第１電着塗装工程で形成した電着塗装部に光を照射して硬化させる第１硬化工程と、複数色のうち第１の色とは異なる他の色のパターンに対応するレジスト被膜部分に光を照射して劣化させる第２光劣化工程と、レジスト被膜の劣化した部分を除去し、電鋳部表面を露出させる第２露出工程と、第２露出工程で露出した電鋳部表面に前記他の色を電着塗装して電着塗装部を形成する第２電着塗装工程と、第２電着塗装工程で形成した電着塗装部に光を照射して硬化させる第２硬化工程とを備え、電鋳部表面に着色される色の数をＮとした場合、第２光劣化工程から第２硬化工程をＮ−１回行うことを特徴とする。
【０００７】
この発明によれば、複数色で装飾される装飾部品の電鋳部を電鋳工程で作成して、その上にレジスト被膜を形成し、第１および第２光劣化工程、ならびに第１および第２露出工程において、選択した色に対応する電鋳部のみを露出させて電着塗装部を形成する。よって、第２光劣化工程から第２硬化工程までをＮ−１回繰り返すことにより、複数色（Ｎ色）の電着塗装部が一つの基材上に製造される。したがって、一つの基材上に、装飾部品が被装飾物を装飾する際の配置の通りに装飾部品を製造することが可能となり、製造工程が簡略化する。また、一つの基材上に複数色の装飾部品を形成可能なので、多様なデザインにも柔軟に対応可能となる。
さらに、電鋳工程において電鋳部を形成するので、装飾部品が立体的に形成される。これによっても装飾部品のデザイン性が向上するとともに、デザインの多様性が促進される。
なお、例えば、４色で装飾された電鋳部を形成するためには、第２光劣化工程から第２硬化工程を３回繰り返して行えばよく、２色で装飾された電鋳部を形成するためには、第２光劣化工程から第２硬化工程を１回行えばよい。
【０００８】
レジスト被膜は光を照射することによって劣化する光劣化型なので、複数の電鋳部上にそれぞれ所定の色が着色されるまで複数回にわけてレジスト被膜を部分的に劣化させることが可能であるから、光劣化工程が簡略化される。これにより、簡単な工程で複数色の電着塗装部を容易に形成可能となる。
また、電着塗装部が、硬化工程で光を照射することによって硬化する光硬化型なので、光劣化工程においても電着塗装部が溶解するなどの不具合が確実に解消される。また、従来の焼き付けなどによって硬化させる場合は、レジスト被膜も焼き付け硬化されるため、以降の光劣化工程を実施できず、２色までの塗膜形成しか期待できない。さらに従来の方法に比べて、加熱のための装置などが不要となるため、製造工程および装置が簡略化する。
【０００９】
本発明では、硬化工程と、この硬化工程の後段の光劣化工程とは同時に実施され、光を照射して電着塗装部を硬化させると同時に、光により、後段の光劣化工程で選択された色のパターンに対応するレジスト被膜部分を劣化させるることが望ましい。
本発明では、例えば電鋳部が３色で装飾されている場合には、第２光劣化工程から第２硬化工程を２回繰り返すため、第１硬化工程および１回目の第２光劣化工程を同時に実施し、さらに、１回目の第２硬化工程および２回目の第２光劣化工程を同時に実施すればよい。なお、２回目の第２硬化工程は単独で実施することとなる。
この発明によれば、硬化工程と光劣化工程とが同時に実施されるので、既に形成された電着塗装部が硬化するとともに、次に選択された色に対応する電着部の部分のレジスト被膜が劣化する。したがって二つの工程を同時に行うことができ、装飾部品の製造工程が簡略化される。
【００１０】
本発明では、複数色のうち最後の色に関する第２光劣化工程では、基材全面に光照射を行うことが望ましい。
この発明によれば、最後の色に関する第２光劣化工程では基材全面に光照射を行うので、対応する電鋳部のみに光を照射させるためのパターンが形成されたマスクなどの遮光手段が不要となり、製造工程が簡略化する。
【００１１】
本発明の装飾部品は、前述の装飾部品の製造方法によって製造されたことを特徴とする。
この発明によれば、装飾部品が前述の装飾部品の製造方法によって製造されているので、前述の装飾部品の製造方法と同様の効果が得られ、一つの基材上に複数色の装飾部品を簡単に製造できる。これにより、装飾部品のデザインの多様化にも柔軟に対応できる。
【００１２】
本発明の時計は、前述の装飾部品を備えたことを特徴とする。
この発明によれば、時計が前述の装飾部品を備えているので、前述の装飾部品と同様の効果が得られ、一つの基材上に複数色の装飾部品を簡単に製造できる。これにより、装飾部品のデザインの多様化にも柔軟に対応できる。
【発明の効果】
【００１３】
本発明の装飾部品の製造方法、装飾部品、および時計によれば、デザインの多様化により柔軟に対応できる複数色の装飾部品を簡単に製造できるという効果が得られる。
【発明を実施するための最良の形態】
【００１４】
以下、本発明の一実施形態を図面に基づいて説明する。
図１には本発明の一実施形態にかかる装飾部品としての目盛部品１が用いられた時計１００が示されている。この図１において、目盛部品１は、被装飾物としての時計１００の文字板１０１に貼設されて時計１００を装飾するものであり、文字板１０１上の目盛の部分に複数個接着されている。これらの目盛部品１のうち、１２時、３時、６時、および９時に対応する目盛部品１は、それ以外の目盛部品１と異なる色彩で装飾される目盛部品１Ａとなっており、従って目盛部品１は２色で構成されている。
【００１５】
目盛部品１は、図１０に示されるように、電鋳によって形成される電鋳部２と、この電鋳部２表面に電着塗装が施されることにより着色された電着塗装部３とを備えている。電鋳部２は、文字板１０１に接着剤などで貼設される貼設面２１を備えている。この電鋳部２は、形成後の残留応力が小さくなるように、例えばニッケル(Ni)、銅(Cu)、金(Au)、銀(Ag)などの任意の金属材料で構成されている。また、電着塗装部３は、任意の電着塗装用材料で構成され、例えばアクリル樹脂やフッ素系樹脂などの材料で構成される塗料（例えばエレコート（シミズ社製））が採用できる。
【００１６】
このような目盛部品１は、次のように製造される。
図２には、目盛部品１の製造方法のフローチャートが示されている。また、図３から図８には、目盛部品１が完成するまでの各製造工程が示されている。
まず、目盛部品１を形成するための基材としての基板４を用意する（図２の処理Ｓ１）。
図３は、電鋳用レジスト被膜形成工程を示す図である。まず、図３（Ａ）に示すように、目盛部品１を形成するための基板４を用意する。基板４は、電鋳の厚さが均一になるように表面仕上げが均一な平板状部材である。基板４の材料は、導電性を有するものであればよく、例えば洋白（ＮＳ）、銅(Ｃｕ)、鋼材などが採用できる。あるいは、基板４は、非導電性の材料の表面に導電性皮膜処理を施したものでもよい。
次に、図３（Ｂ）に示されるように、この基板４上にレジスト被膜（電鋳レジスト被膜）５を形成する（図２の処理Ｓ２、電鋳用レジスト被膜形成工程）。レジスト被膜５は、基板４の表面にレジスト液を塗布し、乾燥することで形成される。レジスト液の塗布方法としては、スプレー、ロールコータ、バーコータ、スピナ、カーテンコータ、刷毛塗り等が例示できる。なお、本実施形態では、レジスト液を使用したが、これに限らず、例えばフィルム状のレジストを熱圧着してもよい。
レジスト被膜５の厚みは、例えば、１０〜２５μｍ程度であることが好ましい。
ここで、レジスト液としては、例えば、東京応化工業社製の商品名Ｐ−ＲＨ３００ＰＭを使用することができる。
【００１７】
次に、基板４上にマスクを配置して、紫外線を照射することにより、レジスト被膜５の所定の部分を劣化させる。
図４には、基板４上に配置するマスク４１が示されている。この図４に示すように、マスク４１は、透明フィルム上に紫外線を透過させない材料で印刷がされることにより、パターンに応じた部分に透明フィルムが露出して光を透過する光透過部が形成されている。本実施形態では、１２個の目盛部品１に対応する位置に、それぞれの目盛部品１に対応する形状の光透過部４１１が形成されている。なお、この図４では、紫外線を透過させない材料で印刷がされた部分が白く（図面の色に）表現され、光透過部４１１の部分が黒く表現されている。ここで、基板４上に電鋳部２が形成される際、電鋳部２はレジスト被膜５からはみ出して肉盛されるため、実際の寸法は光透過部４１１の形状よりも大きくなる。したがって、光透過部４１１の形状は、この寸法差を予め勘案して設定されている。
その後、基板４の表面のレジスト被膜５上にマスク４１を配置し、密着させる。
【００１８】
図５には、基板４に電鋳部用のレジスト被膜５１を形成する電鋳用レジスト形成工程が示されている。
図５(Ａ)に示されるように、レジスト被膜５をマスク４１で覆い、紫外線Ｕで露光する。マスク４１の光透過部４１１を通して光源９０により紫外線Ｕを露光することによってレジスト被膜５には光透過部４１１の部分のみに紫外線Ｕが照射されるパターン露光が行われる。このパターン露光によって、レジスト被膜５において紫外線Ｕが照射された部分には光透過部４１１の形状が転写され、当該部分が劣化する（図２の処理Ｓ３、電鋳用光劣化工程）。
その後、露光が行われた基板４および電鋳レジスト５を一般的なアルカリ現像あるいは溶剤方式などの方法によって現像し、洗浄する。すると、基板４上には、図５(Ｂ)に示されるように、光透過部４１１に相当する部分のレジスト被膜５が除去されて、光透過部４１１の形状の電鋳形成部５１が形成される。この電鋳形成部５１内部の領域では、基板４が露出している（図２の処理Ｓ４、電鋳用露出工程）。本実施形態では、電鋳用レジスト被膜形成工程から電鋳用露出工程までを備えて、本発明の電鋳用レジスト形成工程が構成されている。
【００１９】
次に、電鋳形成部５１に電鋳部２を形成する（図２の処理Ｓ５、電鋳工程）。
電鋳工程では、基板４の導電性を確保し、なおかつ電鋳によって形成された電鋳部２が基板４から剥離しやすくする必要がある。そこで、電鋳工程を行う前に、基板４に活性化処理および不動態化処理を予め行っておき、この後に、電鋳槽で基板４に電鋳部２の形成を行う。
電鋳は、一般的な電鋳の条件で行われる。電鋳液の材料は、前述のような電鋳部２に使用される材料などである。この電鋳工程により、基板４上の電鋳形成部５１内部の領域には、電鋳液が充填され、さらに、電鋳形成部５１外周のレジスト被膜５上面にはみ出して、肉盛り状に形成される。
この電鋳工程により、基板４に密着している部分によって貼設面２１が形成される。
【００２０】
次に、レジスト被膜５上および電鋳部２上に別のレジスト被膜５２を形成する（図２の処理Ｓ６、レジスト被膜形成工程）
図５（Ｄ）に示されるようにレジスト被膜５および電鋳部２表面を覆うように、レジスト被膜５と同様の方法でレジスト被膜５２を形成する。
そして、図２の処理Ｓ７―１において、レジスト被膜５２上にマスクを配置する。ここでは、１２時、３時、６時、９時を示す目盛部品１の電着塗装を行うためのマスク４２を配置する。
図６には、マスク４２が示されている。マスク４２は、１２個の目盛部品１のうち、１２時、３時、６時、９時を示す目盛部品１Ａに対応する位置に、光透過部４２１が形成されている。光透過部４２１は、目盛部品１Ａよりも寸法の大きな略矩形状に形成されている。
【００２１】
図７には、複数色の目盛部品１の第１の色について電着塗装する電着塗装工程が示されている。
図７（Ａ）に示されるように、マスク４２をレジスト被膜５２上に配置する（図２の処理Ｓ７）。
そして図７（Ａ）に示されるように、紫外線Ｕを照射して紫外線露光（パターン露光）を行う（図２の処理Ｓ７−２）。すると、紫外線Ｕが照射された部分のレジスト被膜５２が劣化する（処理Ｓ７、第１光劣化工程）。基板４を現像すると、紫外線Ｕが照射された光透過部４２１の部分のレジスト被膜５２が除去されて図７(Ｂ)に示されるような電着塗装形成部５３が形成される（図２の処理Ｓ８、第１露出工程）。この電着塗装形成部５３の内部の領域は、電鋳部２およびこの電鋳部２周囲の基板４が露出している。なお、マスク４２には目盛部品１Ａに対応する位置のみに光透過部４２１が形成されているため、その他の目盛部品１に対応する電鋳部２は、露出しない。
ここで、電鋳部２は、レジスト被膜５上にはみ出して形成されているため、紫外線Ｕを照射する際、電鋳部２の貼設面２１外縁には、電鋳部２に覆われて紫外線Ｕが照射されない部分が存在する。したがって、基板４を現像すると、この貼設面２１外縁の部分には、除去されないレジスト被膜５がレジスト残留部５Ａとなって形成される。
【００２２】
次に、電着塗装形成部５３に電着塗装を施すことにより、図７（Ｃ）に示されるように電着塗装部３を形成する（図２の処理Ｓ９、第１電着塗装工程）。この際、電鋳部２と電着塗装部３とは互いに固着する必要があるので、活性化処理のみを行い、電鋳工程で行ったような不動態化処理は不要となる。
この第１電着塗装工程では、電着液に電鋳部２が形成された基板４を漬け、通電することにより装飾面２１上の電着塗装形成部５３内の領域に、電着塗装を行う。電着塗装の材料は、所定の色彩の顔料が混合された前述の材料などが採用できる。電着塗装による塗膜３０は、レジスト被膜５２の厚みを超えて形成されず、したがって、塗膜３０は、電鋳部２表面および電鋳部２周囲の基板４上に、電着塗装形成部５３の外周からはみ出さずに、ほぼ均一の厚みで形成される。電鋳部２表面に形成された塗膜３０が電着塗装部３となる。これにより、目盛部品１Ａが形成される。
【００２３】
ここで、目盛部品１Ａ以外の目盛部品１に対応する電鋳部２は、レジスト被膜５２で覆われているため、電着塗装部３が形成されない。
また、電鋳部２の貼設面２１外縁にはレジスト残留部５Ａが形成されている。このレジスト残留部５Ａは、非導電性材料で形成されているため、第１電着塗装工程において電着塗料が引きつけられない。したがって、電着塗装部３と、その周囲に形成される基板４上の塗膜３０とはレジスト残留部５Ａによって分離されている。これにより、電鋳部２が基板４および塗膜３０から剥離しやすくなる。
【００２４】
次に、本実施形態では、目盛部品１は２色で構成されており、次に配置するマスクはないため、図２の処理Ｓ１０に進む。
図８には、目盛部品１Ａ以外の目盛部品１に対応する電鋳部２に電着塗装部３を形成する工程が示されている。
まず、図８（Ａ）に示されるように、基板４上のレジスト被膜５およびレジスト被膜５２に光源９０により紫外線Ｕを全面露光する（図２の処理Ｓ１０、第１硬化工程および第２光劣化工程）。これにより、レジスト被膜５およびレジスト被膜５２が劣化する。このとき、レジスト被膜５，５２の劣化と同時に、電着塗装部３が紫外線照射によって硬化する。
その後、基板４を現像すると、図８（Ｂ）に示されるようにレジスト被膜５およびレジスト被膜５２が溶解して除去され、目盛部品１Ａ以外の目盛部品１に対応する電鋳部２と、その周囲の基板４が露出する（図２の処理Ｓ１１、第２露出工程）。このとき、電鋳部２の外縁には、電鋳部２に覆われて劣化されないレジスト被膜５が、レジスト残留部５Ｂとして形成される。
【００２５】
そして、目盛部品１Ａ以外の目盛部品１に対応する色彩の電着塗料を用いて基板４上に電着塗装工程を行う（図２の処理Ｓ１２、第２電着塗装工程）。第２電着塗装工程により、目盛部品１Ａ以外の目盛部品１に対応する電鋳部２表面および露出している基板４上には塗膜３Ａが形成される。この塗膜３Ａのうち、電鋳部２表面に形成された塗膜は、電着塗装部３となっている。なお、目盛部品１Ａの場合と同様に、電鋳部２外縁にはレジスト残留部５Ｂが形成されるため、塗膜３Ａと電着塗装部３は互いに連結されずに剥離しやすくなっている。
最後に基板４全面に紫外線露光を行い、塗膜３Ａおよび電着塗装部３を硬化させる（図２の処理Ｓ１３、第２硬化工程）。
以上の製造工程により、基板４上に目盛部品１Ａおよびその他の目盛部品１が２色で形成製造される。
ここで、電鋳部２の貼設面２１と基板４との間には、活性化処理および不動態化処理が施されているので、両者の間は剥離しやすくなっている。レジスト被膜５およびレジスト被膜５２を除去すると、貼設面２１の外縁に露光されないレジスト残留部５Ａ，５Ｂが残留しているので、この残留部５Ａ，５Ｂと基板４とが互いに密着することにより、目盛部品１は基板４上に固定保持される。
【００２６】
以上のように製造された目盛部品１をシートシール状に形成する。
図９には、目盛部品１をシート状シール７０に形成する工程が示されている。
まず、図９(Ａ)に示されるように、目盛部品１および基板４に転写シート７を貼付する。転写シート７には、目盛部品１と密着する側の面に図示しない接着剤が塗布されており、適度な接着力で目盛部品１に接着される。なお、転写シート７の材料としては、目盛部品１に対して剥離が容易でかつ密着しやすい材料であればよく、例えばポリエチレンやポリプロピレンなどの軟質のフィルムなどが採用できる。また、転写シート７の材料としては、転写シート７を通して目盛部品１が視認可能となるように、透明フィルム状の材料を用いてもよいし、転写シート７の接着剤の乾燥を防ぐために非通気性の材料を用いてもよい。
転写シート７を目盛部品１および基板４に貼付後、ローラーテンションを行うことにより転写シート７と目盛部品１および基板４とを密着させる。そして、図９(Ｂ)に示されるように、基板４を目盛部品１から剥離させ、目盛部品１を転写シート７に転写する（転写工程）。このとき、基板４と目盛部品１との固着力は、目盛部品１と転写シート７との接着力より弱くなるように設定されていることが望ましい。このような設定によれば、目盛部品１は、転写シート７を剥離するにしたがって、基板４から転写シート７に転写される。なお、この転写シート７は、目盛部品１を基板４から剥離させる役割の他、目盛部品１表面を保護する役割も果たす。
【００２７】
次に、図９(Ｃ)に示されるように、電鋳部２の貼設面２１、残留部５Ａ，５Ｂの外表面、および転写シート７の電鋳部２が配置されない部分に粘着剤８を塗布する（粘着剤塗布工程）。
図９（Ｄ）に示されるように、粘着剤８が塗布された面に剥離シート７１を貼り付けてシート状シール７０を構成する。ここで、剥離シート７１の材料は、非通気性で粘着剤８との剥離性が良好な、例えばフッ素系樹脂を表面に処理した紙や、樹脂製のフィルムなどで構成されていることが望ましい。この剥離シート７１により、粘着剤８へのゴミの付着や粘着剤８の溶剤や水分の蒸発が防止される。また、目盛部品１をすぐに文字板１０１に貼設しない場合にも、このシート状シール７０の状態で保存できる。
【００２８】
図１０には、シート状シール７０の斜視図が示されている。この図１０に示されるようにシート状シール７０は、目盛部品１が時計の文字板１０１に配置される通りの配置に、各目盛部品１を配置している。
また、図１１には、複数のシート状シール７０が示されている。この図１１に示されるように、一つの文字板１０１に対応するシート状シール７０を縦横に複数個並べて、一つのシート状シール７０Ａを構成してもよい。この場合には、一回のシート状シール７０の製造工程で、複数のシート状シール７０が製造できるので、製造時間の短縮を図ることができる。
【００２９】
以上のようなシート状シール７０を用いて目盛部品１を文字板１０１に貼設する工程について説明する。
図１２には、目盛部品１を文字板１０１に貼設する貼設工程が示されている。
貼設工程では、まず、文字板１０１と目盛部品１との密着性をよくするために、文字板１０１の汚れを予め洗浄などによって除去する。一方、シート状シール７０は、図１２（Ａ）に示されるように剥離シート７１を剥がしておく。
次に、文字板１０１と目盛部品１との位置決めを行う。これらの位置決めは、例えば文字板１０１を固定する治具と、目盛部品１側に形成された位置決め用の電鋳部７２（図１０参照）によって行えばよい。つまり、まず適宜な治具に文字板１０１を固定しておく。この治具には、文字板１０１に対して目盛部品１を位置決めする位置決めピンが設けられている。一方、目盛部品１側には、目盛部品１の形成工程と同時に目盛部品１の周囲に位置決め用の電鋳部７２を形成しておき、この位置決め用の電鋳部７２を目盛部品１とともに転写シート７に転写しておく。文字板１０１が固定された治具の位置決めピンに、位置決め用の電鋳部７２を係合させることにより、目盛部品１を文字板１０１に対して位置決めする。
目盛部品１を文字板１０１上の所定位置に配置した後、図１２(Ｂ)に示されるように、目盛部品１を文字板１０１に貼付する。そして、目盛部品１を文字板１０１に確実に密着させるために転写シート７の上から加圧する。
【００３０】
そして、図１２(Ｃ)に示されるように、転写シート７を剥がす。この際、目盛部品１は加圧されて文字板１０１に密着しているので、目盛部品１を押さえながら転写シート７を剥がすと、目盛部品１は文字板１０１に接着されて残る。一方、目盛部品１のない部分の粘着剤８は転写シート７に接着して一緒に剥がれる。つまり、この際には、転写シート７と粘着剤８との接着力は、粘着剤８と文字板１０１との接着力よりも強く設定されることが望ましい。また、粘着剤８と文字板１０１との接着力は、目盛部品１と転写シート７との接着力よりも強く設定されることが望ましい。このような条件下では、目盛部品１が配置されていない部分の粘着剤８が転写シート７とともに良好に剥がれる。なお、このような条件を満たすことが難しい場合でも、目盛部品１を押さえながら転写シート７を剥がすことにより、目盛部品１を文字板１０１に残し、他の粘着剤８を転写シート７とともに容易に剥がすことができる。
その後、図１２（Ｄ）に示されるように加熱、光照射など適宜な方法により粘着剤８を硬化させる。
以上のような工程により、目盛部品１は、図１２(Ｅ)に示されるように、文字板１０１上の所定の位置に貼設され、図１３に示されるような２色の目盛部品１を有する文字板１０１が完成する。
【００３１】
このような実施形態によれば、次のような効果が得られる。
（１）レジスト被膜５，５２として紫外線劣化型のレジスト剤を使用しているので、照射した部分のレジスト剤を除去できるから、複数回にわたって選択的に紫外線を照射することにより一部ずつ複数回電着塗装工程を行うことができるので、簡単な製造工程で複数色の目盛部品１を一つの基板４上に製造できる。これにより、デザインの多様化に柔軟に対応できる。また、電鋳工程により肉盛り状に盛り上がった電鋳部２を形成できるので、目盛部品１をより立体的に形成できる。これによっても、デザインの多様化を促進できる。
【００３２】
（２）電着塗料が紫外線硬化型の塗料であるので、紫外線照射によって光劣化工程と同時に既に形成した電着塗装部３を硬化させる硬化工程を行うことができるから、目盛部品１の製造工程を簡略化できる。また、電着塗料が紫外線硬化型の塗料であるので、従来とは異なり焼き付けなどの別工程の作業が不要となるため、電着塗装工程を簡略化できる。
また、電着塗料が透明な樹脂に顔料を混合した材料であるので、紫外線Ｕが電着塗装部３の全体に確実に到達するから、電着塗装部３を確実に硬化させることができる。
さらに、電着塗料が透明な樹脂に顔料を混合した材料であるので、硬化させた後の電着塗装部３が半透明となる。したがって、電鋳部２の表面状態を変更することによって電着塗装部３を異なる色調にできるから、これによってもデザインの多様化を促進できる。
【００３３】
（３）電着塗装によって電鋳部２に着色しているので、従来の吹きつけ塗装等とは異なり、色むらや液溜まり等が発生するおそれがなく、均一な厚みの電着塗装部３を形成することができる。よって、目盛部品１の外観を向上させることができる。
【００３４】
なお、本発明は前述の実施形態に限定されるものではなく、本発明の目的を達成できる範囲での変形、改良等は本発明に含まれるものである。
例えば、前記実施形態としては、装飾部品として目盛部品を製造したが、これに限らず、例えば文字板に貼り付けられるマークや文字などの装飾部品や、指針等であってもよい。
前記実施形態では、電着塗装工程で形成した目盛部品１Ａの電着塗装部３を硬化させる硬化工程と、目盛部品１Ａ以外の目盛部品１のためにレジスト被膜５２を劣化させる光劣化工程とを同時に実施したが、これに限らずそれぞれ独立して行ってもよい。
【００３５】
装飾部品は、前記実施形態では２色の目盛部品１を製造したが、これに限らず２色を越えるものであってもよい。
例えば図１４には、３色以上の装飾部品を製造する場合における装飾部品の製造方法のフローチャートが示されている。この図１４において、処理Ｓ２１から処理Ｓ３２までは、処理Ｓ３０−１において、２色目のパターン対応するマスクを配置してから紫外線照射を行う（処理Ｓ３０−２）他は、前記実施形態の目盛部品の製造方法と同様である。処理Ｓ３２において、第２電着塗装工程が終了すると、基板上には、２色の電着塗装部が形成されていることとなる。その後、処理Ｓ３３において、次のマスクがあるか否かを判断する。例えば４色以上の目盛部品を製造する場合で説明すれば、３色目のパターンに対応するマスクが用意されているので、処理Ｓ３４においてこのマスクを基板上に配置し（処理Ｓ３４−１）、紫外線照射を行う（処理Ｓ３４−２）。この紫外線照射により、１回目の第２電着塗装工程で形成された電着塗装部が硬化し、３色目のパターンに対応する電鋳部部分のレジスト被膜が劣化する（処理Ｓ３４、１回目の第２硬化工程および２回目の第２光劣化工程）。
【００３６】
次に、処理Ｓ３１、処理Ｓ３２に戻り、２回目の第２露出工程および第２電着塗装工程を行い、３色目の着色を行う。
処理Ｓ３３において、次のマスクがない場合には、処理Ｓ３５において全ての電着塗装部が形成されたか否かを判断し、未着色の電着塗装部がある場合には、処理Ｓ３４−２に進み、基板全面に紫外線照射を行う。これにより、前段の第２電着塗装工程で形成された電着塗装部が硬化するとともに（第２硬化工程）、基板上のレジスト被膜が全面劣化する（第２光劣化工程）。そして、処理Ｓ３１および処理Ｓ３２において第２電着塗装を行うと、未着色の電鋳部に着色がされるとともに、基板上で既に着色された部分以外の面に電着塗装による塗膜が形成される。これで全ての電着塗装部が形成されたので、処理Ｓ３６に進み、基板全面に紫外線照射を行い（第２硬化工程）、装飾部品を完成させる。
【００３７】
以上のように、Ｎ色の装飾がされた装飾部品を製造する場合には、第２光劣化工程から第２硬化工程までをＮ−１回繰り返せばよい。つまり、例えば３色の装飾がある場合には、第２光劣化工程から第２硬化工程までを１回繰り返せばよく、５色の装飾がある場合には、第２光劣化工程から第２硬化工程までを４回繰り返せばよい。
【００３８】
前記実施形態では、時計１００は腕時計であったが、これに限らず、装飾部品は、置き時計、掛け時計、懐中時計等の任意の時計を装飾するものであってもよい。また、時計は、指針を有するアナログ時計に限らず、デジタル時計であってもよい。また、装飾部品は、時計に限らず、その他任意の被装飾物を装飾する部品であればよい。
【００３９】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４０】
【図１】本発明の一実施形態にかかる時計を示す斜視図。
【図２】本実施形態に係る装飾部品である目盛部品の製造方法を示すフローチャート。
【図３】前記目盛部品の製造工程を示す模式図。
【図４】前記目盛部品の製造工程を示す模式図。
【図５】前記目盛部品の製造工程を示す模式図。
【図６】前記目盛部品の製造工程を示す模式図。
【図７】前記目盛部品の製造工程を示す模式図。
【図８】前記目盛部品の製造工程を示す模式図。
【図９】前記目盛部品のシート状シールの製造工程を示す模式図。
【図１０】前記シート状シールを示す斜視図。
【図１１】シート状シールを示す平面図。
【図１２】前記目盛部品の貼設工程を示す模式図。
【図１３】前記目盛部品が貼設された文字板を示す斜視図。
【図１４】装飾部品の製造方法の変形例を示すフローチャート。
【符号の説明】
【００４１】
１，１Ａ…目盛部品（装飾部品）、２…電鋳部、３…電着塗装部、４…基板、５，５２…レジスト被膜、７…転写シート、７０，７０Ａ…シート状シール、７１…剥離シート、１００…時計、１０１…文字板（被装飾物）。
【図１】
2006037157.tif 000003
【図２】
2006037157.tif 000004
【図３】
2006037157.tif 000005
【図４】
2006037157.tif 000006
【図５】
2006037157.tif 000007
【図６】
2006037157.tif 000008
【図７】
2006037157.tif 000009
【図８】
2006037157.tif 000010
【図９】
2006037157.tif 000011
【図１０】
2006037157.tif 000012
【図１１】
2006037157.tif 000013
【図１２】
2006037157.tif 000014
【図１３】
2006037157.tif 000015
【図１４】
2006037157.tif 000016